СЫРЬЕВАЯ СМЕСЬ ДЛЯ ИЗГОТОВЛЕНИЯ ОБОЛОЧКИ КРУПНОГО ЗАПОЛНИТЕЛЯ
CRUDE MIXTURE FOR MAKING COARSE AGGREGATE COATING

Изобретение относится к промышленности строительных материалов.
Известна сырьевая смесь для изготовления оболочки крупного заполнителя, содержащая, мас.%: портландцемент 65,0-68,0; мочевину 0,7-1,3; казеиновый клей 3,5-7,0; воду 24,0-27,0 [1].
Задачей изобретения является увеличение прочности сцепления оболочки с поверхностью крупного заполнителя.
Технический результат достигается тем, что сырьевая смесь для изготовления оболочки крупного заполнителя, содержащая портландцемент, казеиновый клей, воду, дополнительно включает золу-унос ТЭС и ГКЖ-11 или ГКЖ-10 при следующем соотношении компонентов, мас.%: портландцемент 30,0-34,0; казеиновый клей 2,0-2,6; зола-унос ТЭС 27,4-28,5; ГКЖ-11 или ГКЖ-10 1,5-2,0; вода 34,0-38,0.
В таблице приведены составы сырьевой смеси.
Компоненты
Состав, мас.%
1
2
3
4
Портландцемент
30,0
32,0
32,0
34,0
Казеиновый клей
2,0
2,3
2,3
2,6
Зола-унос ТЭС
28,5
27,7
28,2
27,4
ГКК-11
1,5
2,0
-
-
ГКЖ-10
-
-
1.5
2,0
Вода
38,0
36,0
36,0
34,0
Компоненты дозируют в требуемых количествах. Портландцемент, золу-унос - ТЭС смешивают, добавляют воду с казеиновым клеем, ГКЖ 11 или ГКЖ 10 (этилсиликанат натрия или метилсиликанат натрия) и вновь смешивают. В емкость с приготовленной смесью погружают зерна крупного заполнителя (природный гравий, щебень или иной заполнитель), покрывают их поверхность слоем смеси, извлекают зерна и оставляют (на сетке) до затвердевания полученной оболочки на воздухе. При необходимости операцию повторяют несколько раз. Прочность сцепления оболочки с поверхностью крупного заполнителя (природного гравия, щебня) составит не менее 1 МПа для всех приведенных в таблице составов.
Источник информации
1. SU 656997.